또한 , 본 발명 에서 , 붕소 ( B ) 를 첨가 함 으로서 합금 의 주조 빌렛 상태 에서부터 조직 을 미세 화 함 으로서 최종 모선 의 결정립 을 미세 화 하 여 , 아연 함량 이 45 중량 % 까지 높여도 신선 작업 성 개선 과 함께 최종 제품 의 방전 가공 성 의 향상 을 얻 을 수 있 는 효과 가 있 다 . 또한 , 합금 재료 의 강도 를 높이 기 위해 첨가 한 원소 들 의 효과 를 극대 화 함 으로서 , 열간 및 신선 작업 중 발생 되 는 불량 및 단선 문제 를 해소 하 고 , 특히 최종 제품 의 방전 가공 중 발생 되 는 절단 작업 중 단선 된 현상 의 방지 와 생산 성 향상 을 위한 가공 속도 의 증가 효과 가 있 다 . 본 발명 에서 붕소 ( B ) 의 함량 을 0 . 0035 중량 % 이하 로 첨가 하 는 경우 에 좋 은 효과 를 얻 을 수 있 었 다 . 붕소 의 함량 을 0 . 0035 중량 % 이상 첨가 한 경우 에 는 그 첨가 된 붕소 의 활발 한 반응 으로 인하 여 용해 , 주조 작업 시 아연 및 다른 첨가 원소 의 산화 등 이 발생 하 여 합금 성분 의 조정 이 어려울 뿐 만 아니 라 주조 작업 성 을 악화 시키 는 문제점 이 있 다 . 또한 , 붕소 의 심한 반응 성 때문 에 주조 빌렛 내부 의 기공 및 다른 첨가 원소 들 의 산화물 형성 등 에 의한 조직 내부 결함 발생 을 증가 시켜 열간 및 냉간 가공 시 단선 및 표면 결함 등 을 유발 하 게 되 는 문제점 이 있 다 . 한편 , 붕소 를 첨가 하 지 않 고 , 재료 의 강도 를 얻 기 위한 아연 함량 증가 에 는 신선 작업 성 의 문제 가 있 어 한계 가 있 다 . 따라서 , 이러 한 문제점 을 해소 하 기 위해 다른 첨가 원소 에 의한 재료 강도 를 얻 는 방법 을 활용 하 기 도 하 지만 , 다른 첨가 원소 만 으로 최종 제품 의 특성 을 향상 시키 는 데 한계 가 있 다 . 따라서 , 붕소 의 첨가 는 필수 적 이 며 , 적어도 0 . 0001 중량 % 이상 함유 되 어야 붕소 첨가 에 의한 효과 를 얻 을 수 있 다 . 본 발명 에서 는 붕소 를 첨가 함 으로써 아연 의 함량 을 증가 시킬 수 있 게 되 었 으며 , 특정 첨가 원소 의 함량 을 최소한 으로 선택 적 으로 첨가 하 여 가장 우수 한 특성 을 가지 는 정밀 가공 용 동합금 을 제공 함 으로써 신선 작업 성 을 개선 시켜 생산 성 측면 및 최종 사용 자 의 자동 결선 성 및 방전 가공 속도 증가 등 의 개선 에 따른 경제 적 인 측면 등 의 효과 를 동시 에 실현 할 수 있 다 .